(57)【特許請求の範囲】
【請求項１】
二枚以上の鋼板を重ね合せた板組を、一対の溶接電極で挟持し、加圧しながら通電して溶接する抵抗スポット溶接方法であって、
電流値Ｉｍ（ｋＡ）を通電し、下記式（１）を満足するナゲット径ｄ（ｍｍ）を形成する本通電を行う第一通電工程と、
加圧したまま、冷却する前記第一通電後の通電休止工程（Ａ）と、
さらに、下記式（２）及び式（３）を満足する２段階の電流値を用いて、鋼板を再溶融させないように後熱通電を行う第二通電工程とを、
この順で、有することを特徴とする抵抗スポット溶接方法。
３×√ｔｍ≦ｄ≦６×√ｔｍ・・・式（１）
ここで、ｔｍは、前記二枚以上の鋼板の中で最も薄い板の板厚（ｍｍ）である。
Ｉｍ＜Ｉ２１＜Ｉｍ×２．０・・・式（２）
Ｉ２２＜Ｉ２１・・・式（３）
ここで、Ｉ２１及びＩ２２は、それぞれ前記２段階の通電の前段階及び後段階の電流値（ｋＡ）である。
【請求項２】
二枚以上の鋼板を重ね合せた板組を、一対の溶接電極で挟持し、加圧しながら通電して溶接する抵抗スポット溶接方法であって、
電流値Ｉｍ（ｋＡ）を通電し、下記式（１）を満足するナゲット径ｄ（ｍｍ）を形成する本通電を行う第一通電工程と、
加圧したまま、冷却する前記第一通電後の通電休止工程（Ａ）と、
さらに、下記式（２）及び式（３）を満足する２段階の電流値を用いて、後熱通電を行う第二通電工程とを、
この順で、有し、
前記第二通電工程では、２段階の階段状の電流値を用いて通電を行うことを特徴とする抵抗スポット溶接方法。
３×√ｔｍ≦ｄ≦６×√ｔｍ・・・式（１）
ここで、ｔｍは、前記二枚以上の鋼板の中で最も薄い板の板厚（ｍｍ）である。
Ｉｍ＜Ｉ２１＜Ｉｍ×２．０・・・式（２）
Ｉ２２＜Ｉ２１・・・式（３）
ここで、Ｉ２１及びＩ２２は、それぞれ前記２段階の通電の前段階及び後段階の電流値（ｋＡ）である。
【請求項３】
二枚以上の鋼板を重ね合せた板組を、一対の溶接電極で挟持し、加圧しながら通電して溶接する抵抗スポット溶接方法であって、
電流値Ｉｍ（ｋＡ）を通電し、下記式（１）を満足するナゲット径ｄ（ｍｍ）を形成する第一通電工程と、
加圧したまま、冷却する前記第一通電後の通電休止工程（Ａ）と、
さらに、下記式（２）及び式（３）を満足する２段階の電流値を用いた通電を行う第二通電工程とを、この順で、有し、
前記第二通電工程の後に、加圧したままの、通電休止工程（Ｂ）と、
さらに、下記式（７）を満足する通電を行う第三通電工程とをこの順で有することを特徴とする抵抗スポット溶接方法。
３×√ｔｍ≦ｄ≦６×√ｔｍ・・・式（１）
ここで、ｔｍは、前記二枚以上の鋼板の中で最も薄い板の板厚（ｍｍ）である。
Ｉｍ＜Ｉ２１＜Ｉｍ×２．０・・・式（２）
Ｉ２２＜Ｉ２１・・・式（３）
ここで、Ｉ２１及びＩ２２は、それぞれ前記２段階の通電の前段階及び後段階の電流値（ｋＡ）である。
Ｉ３×Ｉ３×Ｔ３≧Ｉ２１×Ｉ２１×Ｔ２１＋Ｉ２２×Ｉ２２×Ｔ２２・・・式（７）
Ｉ３は、第三通電工程の電流値（ｋＡ）、並びにＩ２１及びＩ２２は、それぞれ前記２段階の通電の前段階及び後段階の電流値（ｋＡ）で、Ｔ３は第三通電工程の通電時間、Ｔ２１及びＴ２２はそれぞれ前記前段階の通電時間、後段階の通電時間であり、時間の単位は（サイクル／５０Ｈｚ）であることを意味する。
【請求項４】
前記第一通電後の通電休止工程（Ａ）の時間Ｔｃ１が下記式（４）を満足することを特徴とする請求項１乃至３のいずれかに記載の抵抗スポット溶接方法。
ｔ／２＜Ｔｃ１＜ｔ×５・・・式（４）
ここで、ｔは前記板組の総板厚（ｍｍ）であり、ここで、時間の単位は（サイクル／５０Ｈｚ）であることを意味する。
【請求項５】
前記第二通電工程の総通電時間Ｔ２が、下記式（５）及び式（６）を満足することを特徴とする請求項１乃至４のいずれかに記載の抵抗スポット溶接方法。
Ｔ２＝Ｔ２１＋Ｔ２２・・・式（５）
ここで、Ｔ２１及びＴ２２はそれぞれ前記前段階の通電時間及び前記後段階の通電時間である。
Ｔ２＜ｔ×５・・・式（６）
ここで、ｔは、板組の総板厚（ｍｍ）であり、時間の単位は（サイクル／５０Ｈｚ）であることを意味する。
【請求項６】
前記第二通電工程の後に、加圧したままの、通電休止工程（Ｂ）と、
さらに、下記式（７）を満足する通電を行う第三通電工程とをこの順で有することを特徴とする請求項１又は２に記載の抵抗スポット溶接方法。
Ｉ３×Ｉ３×Ｔ３≧Ｉ２１×Ｉ２１×Ｔ２１＋Ｉ２２×Ｉ２２×Ｔ２２・・・式（７）
Ｉ３は、第三通電工程の電流値（ｋＡ）、並びにＩ２１及びＩ２２は、それぞれ前記２段階の通電の前段階及び後段階の電流値（ｋＡ）で、Ｔ３は第三通電工程の通電時間、Ｔ２１及びＴ２２はそれぞれ前記前段階の通電時間、後段階の通電時間であり、時間の単位は（サイクル／５０Ｈｚ）であることを意味する。
【請求項７】
前記第二通電工程の後の通電休止工程（Ｂ）の時間Ｔｃ２が、下記式（８）を満足することを特徴とする請求項３又は６に記載の抵抗スポット溶接方法。
Ｔｃ１／５＜Ｔｃ２≦Ｔｃ１・・・式（８）
Ｔｃ１は前記第一通電後の通電休止工程（Ａ）の時間であり、ここで、時間の単位は（ｃｙｃｌｅ／５０Ｈｚ）であることを意味する。
【請求項８】
さらに、前記第三通電工程の１段階の通電に代え２段階の通電とすることを特徴とする請求項３、６及び７のいずれかに記載の抵抗スポット溶接方法。
【請求項９】
さらに、第二通電工程の後の通電休止工程（Ｂ）及び前記第三通電工程を１回または２回の範囲で、繰り返すことを特徴とする請求項３、及び６〜８のいずれか１項に記載の抵抗スポット溶接方法。
【請求項１０】
前記二枚以上の鋼板のうち、少なくとも一枚の鋼板が下記式を満足することを特徴とする請求項１〜９のいずれか１項に記載の抵抗スポット溶接方法。
０．２５＜Ｃｅｑ＜０．６
ここで、Ｃｅｑ＝Ｃ＋１／３０×Ｓｉ＋１／２０×Ｍｎ＋２×Ｐ＋４×Ｓ（％）
であり、右辺は鋼板の各元素の含有量（質量％）である。
【発明の詳細な説明】
【技術分野】
【０００１】
本発明は、重ね抵抗溶接法の一種である抵抗スポット溶接方法及び抵抗スポット溶接によって形成される継手に係り、特に、Ｃｅｑが０．２８以上である高強度鋼板を含む板組を、より短時間で、より高強度の継手を形成する抵抗スポット溶接方法に関する。
【背景技術】
【０００２】
近年、燃費を向上させ、ＣＯ２排出量を軽減するため、車体の軽量化が進められている。自動車の素材としては価格、成形性、強度のバランスから大部分で鉄鋼が利用され、薄肉化による軽量化が進められている。一方で、車体の安全性確保は従来以上に高い水準が求められており、薄肉化と同時に高張力化することによる強度の確保が検討されている。
【０００３】
また、車体の組立には溶接が不可欠であり、溶接部の良否が信頼性に直結する。車体に使用される溶接法のうち、抵抗スポット溶接は運用コストや位置の自由度に優れ、一台につき数千点の溶接を行う。このため信頼性の確保に関して抵抗スポット溶接が担う役割は大きい。
【０００４】
抵抗スポット溶接は、図１に示すように、重ね合わせた２枚以上の鋼板（ここでは、下の鋼板１と上の鋼板２の２枚）の板組３を、上下一対の電極チップ（下の電極チップ４と上の電極チップ５）で挟み、加圧、通電することにより溶融させ、必要サイズのナゲット６を形成して、溶接継手を得るものである。
【０００５】
このようにして得られた継手の品質は、ナゲットの径や溶け込みが得られているか、あるいは、せん断引張強度（継手のせん断方向に引張試験をしたときの強さ）や十字引張強度（継手の剥離方向に引張試験をしたときの強さ）、また疲労強度などで評価されている。その中でも、せん断引張強度や十字引張強度を代表とする静的強度は、継手品質の指標として重要視されている。
【０００６】
スポット溶接部の引張せん断強度は、鋼板の引張強度の増加とともに増加する傾向にあることが知られている。しかし、十字引張強度は鋼板の引張強度の増加にかかわらずほとんど増加せず、逆に減少する。その原因として、鋼板は、高強度になると、下記式などで表される炭素等量Ｃｅｑが大きくなり、このような鋼板を溶接すると、急熱急冷の熱サイクルが付与されるために、溶接部及び熱影響部において硬度が上昇し、靭性が低下するからだと考えられている。
【０００７】
Ｃｅｑ＝Ｃ＋１／３０×Ｓｉ＋１／２０×Ｍｎ＋２Ｐ＋４Ｓ（％）
高強度鋼板を抵抗スポット溶接する際に溶接継手部の強度を確保するためには、溶接法の観点からは、打点数の増加やナゲット径の拡大が考えられる。しかし、打点数の増加は溶接作業スペースが必要であり、作業時間の増大の原因となり、さらに生産性を悪化させる。また、ナゲット径を拡大するには電極を大きくしたり、溶接金属の飛散（散り）を防ぐために加圧力を増加しなければならず、設備装置上の制約も受けるほか、溶接熱影響部が拡大するため母材特性が損なわれる欠点もある。
【０００８】
そこで、従来と同様、あるいはそれ以下のナゲット径で溶接継手部の強度を確保するために、ナゲットを形成する本通電の後に通電を行う後熱通電方式に対する試みがなされてきた。特に、溶接部を一旦冷却し、再加熱するマルテンサイトテンパー方式（以下、「テンパー方式」と云う。）は、一度溶接部を凝固、変態させた後に再加熱することにより、ナゲット及び溶接熱影響部（ＨＡＺ部）を軟化させることで、ナゲットの靭性向上や溶接部近傍の応力集中緩和を図り、継手強度向上を実現しようとするもので、数多くの検討例がある。
【０００９】
その一例として、特許文献１では、テンパー通電における通電時間Ｔｔ・通電電流Ｉｔと本通電における通電時間Ｔｏ・通電電流Ｉｏを用いて、（Ｉｔ／Ｉｏ）の二乗と（Ｔｔ／Ｔｏ）の積が０．２５〜０．８２の範囲に入っていることが望ましいとしている。
【００１０】
また、非特許文献１では、１．０５ｍｍの鋼板に対してテンパー通電を行うことにより静的強度が向上し、後熱通電の為に必要な時間は冷却時間が０．４秒、テンパー通電時間が０．５秒で、計０．９秒であるとしている。
【００１１】
特許文献２では、本通電を行った後に、本通電以下の電流値にて通電を行い、通電終了後の保持時間を板厚に合わせて変えることにより、高張力鋼板の十字引張強度を改善することができるとしている。
【００１２】
特許文献３では、引張強さ９００ＭＰａ〜１８５０ＭＰａの鋼板に対して、本通電の後、本通電の７０％〜９０％の電流値を、４０ｍｓから８０ｍｓの時間通電、あるいは２０ｍｓの冷却時間の後、本通電の４０％〜７０％の電流値を、４０ｍｓから２００ｍｓの時間通電することで十字引張強さが向上するとしている。
【００１３】
近年では、特許文献４や、非特許文献２に見られるように、一定の冷却の後、２〜４サイクル（４０〜８０ｍｓ）程度の通電を行うことで十字引張強さが向上するとした方法も提案されている。非特許文献２では、４０サイクル（０．８ｓ）程度の冷却の後、通電することで、テンパー方式と同等の効果が得られるとしている。特許文献４では、散りが発生する上限に近い電流を負荷すると、特異的な熱影響が得られ、その結果テンパー方式と同等の効果が得られるとしている。
【００１４】
また、近年では、テンパー方式とは異なり、冷却と通電を繰り返すパルセーション状の通電方式の検討が進められている。例えば、特許文献５では、ナゲットを形成する本通電の後、無通電で保持した後本通電よりも高電流の通電を短時間行い、これを複数回繰り返すことによってテンパー方式よりも短時間で継手強度が向上するとしている。
【００１５】
また、薄板とそれよりも厚い２枚の板などの組み合わせにおいては、薄板と厚板の間に溶融部が形成されづらいという問題があり、このような三枚以上重ねた板組に対して、特許文献６では本通電の後に休止と、通電を繰り返すパルセーション通電を行うことで十分なナゲット径が確保できるとしている。
【００１６】
特許文献７では、ナゲットを形成する本通電の後、一度電流値を下げて通電した後、本通電よりも高電流の通電を短時間行い、これを複数回繰り返すことで散りを発生させることなくナゲットを形成することができるとしている。
【先行技術文献】
【特許文献】
【００１７】
【特許文献１】特開昭５８−００３７９２号公報
【特許文献２】特開２００２−１０３０４８号公報
【特許文献３】特開２００９−２４１０８６号公報
【特許文献４】特開２０１０−１７２９４６号公報
【特許文献５】特開２０１０−１１５７０６号公報
【特許文献６】特開２００８−０９３７２６号公報
【特許文献７】特開２０１０−２０７９０９号公報
【非特許文献】
【００１８】
【非特許文献１】１ｓｔ  Ｉｎｔｅｒｎａｔｉｏｎａｌ  Ｃｏｎｆｅｒｅｎｃｅ  Ｓｕｐｅｒ−ｈｉｇｈ  Ｓｔｒｅｎｇｔｈ  Ｓｔｅｅｌｓ  Ｐｒｏｃｅｅｄｉｎｇｓ、Ｇ．Ｓｈｉら、Ｔｅｃｈｎｉｑｕｅｓ  Ｆｏｒ  Ｉｍｐｒｏｖｉｎｇ  Ｔｈｅ  Ｗｅｌｄａｂｉｌｉｔｙ  ｏｆ  Ｔｒｉｐ  Ｓｔｅｅｌ  Ｕｓｉｎｇ  Ｒｅｓｉｓｔａｎｃｅ  Ｓｐｏｔ  Ｗｅｌｄｉｎｇ、  ２００５年
【非特許文献２】ＡＩＳＩ／ＤＯＥ  Ｔｅｃｈｎｏｌｏｇｙ  Ｒｏａｄｍａｐ  Ｐｒｏｇｒａｍ、  ＤＥ−ＦＣ３６−９７ＩＤ１３５５４、  Ｂ．  Ｇｉｒｖｉｎら、  Ｄｅｖｅｌｏｐｍｅｎｔ  ｏｆ  Ａｐｐｒｏｐｒｉａｔｅ  Ｓｐｏｔ  Ｗｅｌｄｉｎｇ  Ｐｒａｃｔｉｃｅ  ｆｏｒ  Ａｄｖａｎｃｅｄ  Ｈｉｇｈ−Ｓｔｒｅｎｇｔｈ  Ｓｔｅｅｌｓ、  ２００４年
【発明の概要】
【発明が解決しようとする課題】
【００１９】
しかしながら、従来のテンパー方式の通電、あるいはパルセーション状の通電には課題も多い。
【００２０】
まず、特許文献１〜３及び非特許文献１に記載されているような通電方法は、本通電以下の電流値で、十分な抵抗発熱が可能な範囲を選ぶために、利用可能な電流範囲は狭い。したがって、僅かな通電電流・電流時間の変化で大きく影響を受けざるを得ず、様々な外乱要因の存在する製造の現場（例えば、本通電の５０％を超える大きな電流低下が起きる）において実装するにあたっては、安定的な施工を行う上での余裕が小さいという問題点がある。加えて、本通電以下の低電流で有効に発熱させるためには、十分な溶接時間（非特許文献１によれば、少なくとも０．５秒以上）が必要であり、冷却時間と合わせて総溶接時間（最初の通電が開始してから、最後の通電が完了するまでと定義する）の増加要因となる問題もある。
【００２１】
特許文献４及び非特許文献２に記載されているような短時間の高電流を１回のみかける場合、ともに、効果を得るために散り発生上限に近い電流値を設定している。しかし、加工や組立の精度によっては板隙が発生し、散りの原因となりうるという課題がある。
【００２２】
加えて、一般的なテンパー方式の通電方法は、非特許文献１及び非特許文献２にて実施あるいは記載されているように、十分な冷却を置いた後に通電することで焼き戻しを行うものである。したがって、十分な冷却時間（非特許文献１によれば１．０５ｍｍの板厚で少なくとも２０サイクル（０．４秒）以上、安定的に効果を得たい場合や板厚を増す場合は２０サイクル（０．４秒）より長い時間）が必要であり、総溶接時間が長くなるという問題がある。
【００２３】
さらに、特許文献４及び５は、本通電で形成されたナゲットを後熱通電によって拡大して、溶融部を確保している。従来、ナゲット径と継手強度には密接な関係があるという観点から、後熱通電の有無に係わらず、最終的なナゲット径に関してのみ継手強度を整理し、評価してきた。しかし、前述したように、ナゲット径の拡大で強度を向上させることが重要であることは無論ではあるが、溶融状態からナゲットやＨＡＺは急冷されるため、継手強度を向上させることは出来ない。
【００２４】
特許文献６では熱影響部の温度履歴を複数に制御することによって継手強度を向上させるという点で、上段のテンパー通電とは考え方を異にするものである。しかし、高Ｃｅｑ系になるにつれて単純な繰り返しのパターンでは効果が小さく、また、繰り返し数が増やすことによるタクトタイムの増加もあり、改善点が多いと考えられた。
【００２５】
そこで、本発明は、高強度鋼板を含む板組の抵抗スポット溶接において、前記問題を解決し、より高Ｃｅｑ系の材料でも高い継手強度を達成することのできる抵抗スポット溶接方法を提供することを目的とする。
【課題を解決するための手段】
【００２６】
本発明者らは、前記課題を解決するために、高張力鋼板を含む板組の抵抗スポット溶接における継手強度の向上方法について鋭意検討した。
【００２７】
抵抗スポット溶接の継手強度の静的強度を代表する引張せん断強度と十字引張強度のうち、引張せん断強度は鋼板の高強度化に合わせて向上する傾向があるため、高強度鋼板の継手強度を考える際は十字引張強度をより重視した。抵抗スポット溶接継手の十字引張強度と破断形態には相関があり、低強度溶接継手は鋼板に平行に破断する剥離破断を生じ、高強度になるにつれてボタン状に片方の鋼板が残ったまま抜けるように破断するプラグ破断へと変化することが知られている。
【００２８】
はく離破断は脆性破断であることから、従来、ナゲット端部への応力集中に着目して検討が進められてきた。継手強度を向上することを目的とした特許文献１〜５も、ナゲットあるいは熱影響部の硬化を抑制あるいは軟化させることで応力集中を低減させることによって達成している。
【００２９】
しかし、これらはナゲットの脆性破断のクライテリア自体は変化しないという前提にたったものであり、クライテリアの向上について論じたものでない。本発明者らはクライテリア及びその向上について検討した。
【００３０】
そこで、本発明者らは十字引張試験の数値解析を行い、ナゲット端部の応力拡大係数の評価を行った。この結果、ナゲットの軟化、熱影響部の軟化のそれぞれで、同一荷重下の応力拡大係数は有意に低下することを知見した。これは、各部の軟化によってナゲット端部に接する切欠先端角が鈍化したからであると説明できる。
【００３１】
ナゲットの特性に影響する因子として、ＰやＳの存在が指摘されている。同程度のＣ量を含有しＰ及びＳを変化させ、同程度の硬さ及び引張強さを有する鋼種を試作し、十字引張強さを比較したところ、Ｐ及びＳの量が増加するにつれて破断強さは低下し、はく離破断が増加した。
【００３２】
そこで、Ｐ及びＳの影響について詳細に評価した。ナゲットの組織を観察したところ、ピクリン酸でエッチングされる部分とマルテンサイト粒のセル構造は一致していなかった。ピクリン酸でエッチングされる領域は、ＥＰＭＡ観察を通じた観察により、Ｓｉ、Ｍｎ及びＰが主に高く偏在しており、凝固偏析の部分であると考えられる。このうち、特にＰはＳｉやＭｎに比べて高濃度に凝集していた。これは、Ｐが他元素に比べて融点が低いためであると考えられる。さらに十字引張試験を一定荷重で停止し、ナゲット内き裂の伝播位置を評価した。その結果、Ｐの偏在位置とき裂の伝播経路はオーバーラップしていることが分かった。
【００３３】
したがって、溶接プロセスとナゲット破断の関係は以下のように考えられる。まず、急速な凝固によって不純物、特にＰやＳがデンドライト構造の外側に押し出され、偏析が生じる。その後、オーステナイト粒が形成されるが、その構造は偏析状態と必ずしも一致しない。さらに冷却が進むとマルテンサイト変態が起こり、マルテンサイト粒内に存在するＰ及びＳの偏析部が、ナゲットの脆性破断を誘起すると考えられる。したがって、Ｐ及びＳの偏在を緩和することによって、クライテリアの向上を図る事ができると考え、さらに検討を進めた。
【００３４】
まず、凝固速度を変化させることで効果が得られないかを評価した。しかし、ナゲット形成後に低電流で通電を続けることは凝固偏析を助長する結果となった。一般に冷却速度が速くなると偏析はより微細化される傾向があるため、まず急速に冷却することが肝要である。
【００３５】
つぎに、再通電によるＰの状態を評価した。一般に、元素は高温であるほど短時間で拡散し、低温であるほど長時間必要である。一方で、オーステナイト粒内にＰが偏析していることから、長時間拡散させた場合、オーステナイト粒界に凝集し、粒界割れの原因となることが推定される。実際に、テンパー通電をかけた場合はテンパー通電を行わない場合に比べてＰ偏析の緩和が見られたが長時間の通電を行うと、粒界への偏析が見られ、継手強度は低下した。さらに特許文献６の方法でも若干の緩和が見られた。これは高電流を利用することにより短時間でも大きな効果が得られたものであると考えられる。
【００３６】
しかし、本通電（第一通電工程）後の後熱通電を第二通電工程だけ行ったナゲットと、その後第三通電工程を行ったナゲットを比較した場合、第三通電工程を行った方がＰの偏析の緩和の効果は小さかった。これは、二度目の後熱通電（第三通電工程）までの通電休止工程（Ｂ）で冷却されることによってナゲットは急激に低温になるため、一度目の後熱通電（第二通電工程）以降ではＰ偏析の緩和の効果が小さかったと推定される。したがって、Ｐ偏析の緩和の効果を増大させるためには急冷した後、高温で維持することが必要であるとの知見を得た。
【００３７】
一方、従来知見にあるように熱影響部の軟化によって応力集中が緩和されることも重要である。高張力鋼板の熱影響部にはナゲット近傍で母材よりも硬くなる硬化部と、硬化部の外周の母材よりも柔らかくなる軟化部が存在する。本発明者らは数値解析によってその影響を評価したところ、硬化部の軟化あるいはその領域の減少、または軟化部のさらなる軟化あるいはその領域の増加によってナゲット端部における応力集中が低減され、ナゲットでの破断を抑制できることを明らかにした。なお、硬化部及び軟化部の領域とは、継手の断面を観察したとき、軟化部の面積、あるいは軟化部の幅に相当する領域をいう場合がある。本発明では、このうち、軟化部の領域の増加に着目した。
【００３８】
ナゲットの軟化部は、ナゲットで発生した熱が伝わってオーステナイト化温度以下の温度まで昇温する部分である。この軟化部の領域を増加させるためにはナゲットから伝わる熱を一定程度に維持することが考えられる。特許文献６のような方法では、通電によって軟化部の温度が次第に上がりオーステナイト域に入って硬化する部分もあり、単純な高電流通電では適切に制御出来ていないと考えられた。
【００３９】
このような検討を踏まえ、我々はナゲットを急冷した後高温維持しつつも、軟化部の温度を維持する方法を検討した。その結果、以下のような通電パターンを見出した。まず、本通電の後、通電休止工程により冷却を行い、ついで、第二通電工程により高温化するために高電流を負荷し、さらに電流を下げてさらに通電を続けるという第二通電工程において２段の通電処理を行うパターンである。これによってナゲットを急冷・高温化するとともに、軟化部温度が上がりすぎることを防ぎつつ、適切に維持することができる。
【００４０】
さらに、軟化部の領域を拡大するためには、軟化部の外側の母材まで高温にする必要があるが、通電を続けると硬化部に近い部分がより高温になるため、通電と通電休止による冷却を繰り返すことは重要である。実験的検討から、冷却時間を板厚によって厳密に定義することで、無駄のない熱伝達を実現できることを見出した。したがって、上記パターンに加え、通電休止工程の冷却と通電を繰り返すことで軟化部の領域をさらに拡大することができる。このときの通電を二段に分け、後段を前段よりも低電流化することで効率的に軟化を実現できる。この通電休止工程の冷却と通電を繰り返すことで効果を増すことができるが、溶接時間の増加の原因となるため、多くとも２回が好ましい。  
【００４１】
この溶接法を行うと、ナゲットのＰの偏析状態をＥＰＭＡなどで解析した際、Ｐが偏析により高濃度になる領域の割合を従来に比べて低い水準にすることができる。
【００４２】
そして、この溶接法は急冷による硬化が著しく、十字引張強度が大幅に劣化する引張強度４４０ＭＰａ以上の高張力鋼板に適用されることにより、著しい継手強度向上の効果を発現する。
【００４３】
このようにして、後熱通電（第二通電工程または第三通電工程）と、上記のような通電休止工程（Ａ）及び／または（Ｂ）さらに第二通電工程の内で二段の通電を行い、ナゲットのＰ偏析緩和と軟化部の拡大を同時に達成することで、従来溶接よりも短時間で、かつ、継手強度を向上させることに成功したのである。
【００４４】
上記に基づいて、本発明は以下の特徴を有している。
［１］  二枚以上の鋼板を重ね合せた板組を、一対の溶接電極で挟持し、加圧しながら通電して溶接する抵抗スポット溶接方法であって、
電流値Ｉｍ（ｋＡ）を通電し、下記式（１）を満足するナゲット径ｄ（ｍｍ）を形成する第一通電工程と、
加圧したまま、冷却する前記第一通電後の通電休止工程（Ａ）と、
さらに、下記式（２）及び式（３）を満足する２段階の電流値を用いた通電を行う第二通電工程とを、
この順で、有することを特徴とする抵抗スポット溶接方法。
【００４５】
３×√ｔｍ≦ｄ≦６×√ｔｍ・・・式（１）
ここで、ｔｍは、前記二枚以上の鋼板の中で最も薄い板の板厚（ｍｍ）である。
【００４６】
Ｉｍ＜Ｉ２１＜Ｉｍ×２．０・・・式（２）
Ｉ２２＜Ｉ２１・・・式（３）
ここで、Ｉ２１及びＩ２２は、それぞれ前記２段階の通電の前段階及び後段階の電流値（ｋＡ）である。
［２］前記第一通電後の通電休止工程（Ａ）の時間Ｔｃ１が下記式（４）を満足することを特徴とする請求項１に記載の抵抗スポット溶接方法。
ｔ／２＜Ｔｃ１＜ｔ×５・・・式（４）
ここで、ｔは前記板組の総板厚（ｍｍ）であり、ここで、時間の単位は（サイクル／５０Ｈｚ）であることを意味する。
［３］前記第二通電工程の総通電時間Ｔ２が、下記式（５）及び式（６）を満足することを特徴とするまたは［２］に記載の抵抗スポット溶接方法。
Ｔ２＝Ｔ２１＋Ｔ２２・・・式（５）
ここで、Ｔ２１及びＴ２２はそれぞれ前記前段階の通電時間及び前記後段階の通電時間である。
Ｔ２＜ｔ×５・・・式（６）
ここで、ｔは、板組の総板厚（ｍｍ）であり、時間の単位は（サイクル／５０Ｈｚ）であることを意味する。
［４］前記第二通電工程の後に、通電休止工程（Ｂ）と、
さらに、下記式（７）を満足する通電を行う第三通電工程とを
この順で有することを特徴とする［１］〜［３］のいずれかに記載の抵抗スポット溶接方法。
Ｉ３×Ｉ３×Ｔ３＜Ｉ２１×Ｉ２１×Ｔ２１＋Ｉ２２×Ｉ２２×Ｔ２２・・・式（７）
Ｉ３は、第三通電工程の電流値（ｋＡ）、並びにＩ２１及びＩ２２は、それぞれ前記２段階の通電の前段階及び後段階の電流値（ｋＡ）で、Ｔ３は第三通電工程の通電時間、Ｔ２１及びＴ２２はそれぞれ前記前段階の通電時間、後段階の通電時間であり、時間の単位は（サイクル／５０Ｈｚ）であることを意味する。
［５］  前記第二通電工程の後の通電休止工程（Ｂ）の時間Ｔｃ２が、下記式（８）を満足することを特徴とする［４］に記載の抵抗スポット溶接方法。
Ｔｃ１／５＜Ｔｃ２≦Ｔｃ１・・・式（８）
Ｔｃ１は前記第一通電後の通電休止工程（Ａ）の時間であり、ここで、時間の単位は（ｃｙｃｌｅ／５０Ｈｚ）であることを意味する。
［６］  さらに、前記第三通電工程の１段階の通電に代え２段階の通電とすることを特徴とする［４］または［５］に記載の抵抗スポット溶接方法。
［７］  さらに、第二通電工程の後の通電休止工程（Ｂ）及び前記第三通電工程を１回以または２回の範囲で、繰り返すことを特徴とする［４］〜［６］のいずれか一つに記載の抵抗スポット溶接方法。
［８］  前記二枚以上の鋼板のうち、少なくとも一枚の鋼板が下記式を満足することを特徴とする［１］〜［７］のいずれか一つに記載の抵抗スポット溶接方法。
【００４７】
０．２５＜Ｃｅｑ＜０．６
ここで、Ｃｅｑ＝Ｃ＋１／３０×Ｓｉ＋１／２０×Ｍｎ＋２×Ｐ＋４×Ｓ（％）
であり、右辺は鋼板の各元素の含有量（質量％）である。
【発明の効果】
【００４８】
本発明によれば、少なくとも一枚以上の高張力鋼板を含む二枚以上の板組に対して、従来に比べて十字引張強度の高い抵抗スポット溶接継手を作成することができる。
【図面の簡単な説明】
【００４９】
【図１】抵抗スポット溶接の構成を示す図である
【図２】本発明に係る一実施形態における各工程における電流値と時間の関係を示す図である（実施例１）。
【図３】本発明に係る一実施形態における各工程における電流値と時間の関係を示す図である（実施例２）。
【発明を実施するための形態】
【００５０】
以下、本発明の実施の形態を図面に基づき説明する。
【００５１】
本発明の一実施形態に係る抵抗スポット溶接方法は、図１に示したように、重ね合わせた１枚以上の高強度鋼板を含む（ここでは、下の鋼板１と上の鋼板２の２枚のうち、鋼板１が高強度鋼板である）板組３を、上下一対の電極チップ（下の電極チップ４と上の電極チップ５）で挟み、加圧、通電する抵抗スポット溶接により溶接接合し、必要サイズのナゲット６を形成して抵抗スポット溶接継手を得る抵抗スポット溶接方法である。
【００５２】
この実施形態において好適に使用可能な溶接装置は、上下一対の電極チップを備え、一対の電極チップで溶接する部分を挟み、加圧し通電でき、溶接中に加圧力、溶接電流をそれぞれ任意に制御可能な加圧力制御装置及び溶接電流制御装置を有していれば、加圧機構（エアシリンダやサーボモータ等）、電流制御機構（交流や直流等）、形式（定置式、ロボットガン等）等には特に限定されない。以下の説明で通電時間の単位は特に言及しない限り、（サイクル／５０Ｈｚ）すなわち０．０２ｓを意味する。また、単に「サイクル」または「ｃｙｃｌｅ」と表記する場合もある。
【００５３】
そして、この実施形態における本発明施工手順を図２に示す。縦軸は電流値（ＲＭＳ値）であり横軸は時間を示している。
【００５４】
第一通電工程
まず、第一の通電工程（「第一通電工程」または「本通電」と云うことがある。）は、少なくとも一枚以上の高張力鋼板を含む二枚以上の鋼板を重ね合せた板組を、一対の溶接電極で挟持し、加圧しながら電流値Ｉｍ（ｋＡ）を通電し、最も薄い鋼板の板厚をｔｍ（ｍｍ）として、ナゲット径ｄが、
３×√ｔｍ≦ｄ≦６×√ｔｍ・・・式（１）
であるナゲットを形成する工程である。
ここで、ナゲット径ｄが、３×√ｔｍ以上としたのは、本発明が効果を得るためには一定のナゲットが必要であるためであり、６×√ｔｍ以下としたのは過大なナゲットを形成した場合，冷却が遅くなり，後熱通電によって再溶融してしまうおそれがあるからである。
【００５５】
また、第一通電工程の通電時間は５サイクル〜２５サイクルが好ましい。
本第一通電工程により、健全なナゲットを得ることができる。
【００５６】
第一通電工程後の通電休止工程（Ａ）
さらに、ナゲットを急冷し、凝固させる通電休止工程（A）がある。この工程では、第一通電工程の後、加圧したまま、無通電で冷却することによって微細な凝固組織を形成することができる。この工程の処理時間である通電休止時間Ｔｃ１は凝固を確保するための下限と、過剰な冷却を抑制し、次工程の効果を有効に得るための上限を規定する下記式（４）を満足することが好ましい。この通電休止工程（Ａ）により、ナゲットの凝固時の偏析はより微細化され、まず急速に冷却することが肝要である。無通電で加圧したままとするのは、冷却速度を大きくとるためである。
ｔ／２＜Ｔｃ１（サイクル／５０Ｈｚ）＜ｔ×５  ・・・式（４）
ここで、ｔは前記板組の総板厚（ｍｍ）であり、（サイクル／５０Ｈｚ）は０．０２ｓであることを意味する。
【００５７】
このようにすることで、冷却後の再加熱の効果を最大に得ることができる。
ｔ／２＜Ｔｃ１（サイクル／５０Ｈｚ）としたのは一定の凝固を確保する上での最小の冷却時間を規定し、ナゲットの冷却速度は総板厚が増すほど遅くなるため、板厚に応じて最小冷却時間を定義しなければならないからであり、Ｔｃ１（サイクル／５０Ｈｚ）＜ｔ×５としたのは、ナゲットが本発明にとって十分に冷却された状態にするには、同様に、総板厚に対して５倍の時間で十分との結果が得られたからである。このとき、通電休止工程（Ａ）の通電休止時間Ｔｃ１が時間が長すぎる場合は鋼板の冷却が進みすぎてしまい、その後の通電による熱処理効果の制御が困難になるため、ｔの４倍以下の値とすることが望ましい。
【００５８】
二段階の電流値を用いた通電を行う第二通電工程
つぎに、二段階の通電を行う第二通電工程を行う。この第二通電工程として第一通電工程でナゲットを形成する主要な役割を果たす電流値Ｉｍに対して、第二通電工程の通電が二段階から成り、前段階の電流値Ｉ２１がＩｍ＜Ｉ２１＜Ｉｍ×２．０・・・式（２）
であり、その後の後段階の電流値Ｉ２２がＩ２２＜Ｉ２１・・・式（３）
となるように溶接を行う。Ｉｍ＜Ｉ２１としたのは、短時間で再発熱の効果を得るためであるためであり、Ｉ２１＜Ｉｍ×２．０としたのは、過大な電流を負荷した場合は再溶融、散りの原因となるためである。Ｉ２２＜Ｉ２１としたのは、軟化部の温度が過大となるのを防止するためである。
【００５９】
このように規定することで、安定して溶接部を高温に維持することができる。
【００６０】
また、散りを出さずに急熱することと、温度を適切に維持するために前段階の電流値Ｉ２１は、１．２以上１．８以下（Ｉｍ×１．２≦Ｉ２１≦Ｉｍ×１．８）が好ましく、Ｉ２２はＩ２１の１／２以上（Ｉ２１×１／２≦Ｉ２２＜Ｉ２１）が望ましい。
【００６１】
第二通電工程の総通電時間Ｔ２）
第二通電工程の総通電時間Ｔ２が、前段階の通電時間Ｔ２１と後段階の通電時間Ｔ２２で
Ｔ２＝Ｔ２１＋Ｔ２２・・・式（５）
で表されるとき、板組の総板厚ｔ（ｍｍ）に対して、
Ｔ２（サイクル／５０Ｈｚ）＜ｔ×５・・・式（６）
となるように溶接を行うことが好ましい。このとき、Ｔ２は、短すぎると加熱の効果を得ることが難しいため、少なくともｔ／２＜Ｔ２となるように設定するとともに、長すぎると施工性を悪化させることから、Ｔ２≦ｔ×３とすることがさらに好ましい。
【００６２】
第二通電工程の後に、無通電で加圧したままの、通電休止工程（Ｂ）
本発明に係る実施形態の溶接作業において、第二通電工程の後に、時間Ｔｃ２を無通電で加圧したままの状態とする通電休止工程（Ｂ）が存在することが好ましい。通電休止工程（Ｂ）において、加圧したまま、としたのは、溶接部を電極により冷却するためである。この通電休止工程（Ｂ）は必ずしも必要ではないが、本工程は第二工程の発熱を再度調整し、次の第三通電工程における発熱を、より効果的にする意義を有する。
【００６３】
通電休止工程（Ｂ）での加圧の圧力は３〜１０ＭＰａの範囲が好ましい。このような加圧力とすることにより、電極と鋼板の接触部を十分に確保し、バランスのよい冷却を得ることができるためである。第二通電工程の後の通電休止工程（Ｂ）の時間Ｔｃ２（サイクル／５０Ｈｚ）は、次式（８）の関係を満足することが好ましい。
Ｔｃ１／５＜Ｔｃ２≦Ｔｃ１・・・式（８）
ここで、Ｔｃ１は前記第一通電後の通電休止工程（Ａ）の時間である。これは、本工程につづく、第三通電工程の入熱を第二通電工程の入熱よりも低く設定し、冷却時間を規定することで軟化部の拡大を最大化することを意図している。
【００６４】
第三通電工程
前記第二通電工程の後の通電休止工程（Ｂ）後、再度通電を行う第三通電工程を行うことが好ましい。この場合、第三通電工程の電流値をＩ３（ｋＡ）とし、通電時間をＴ３とすると、Ｉ２１、Ｉ２２（ｋＡ）及びＴ２１、Ｔ２２に対して
Ｉ３×Ｉ３×Ｔ３＞Ｉ２１×Ｉ２１×Ｔ２１＋Ｉ２２×Ｉ２２×Ｔ２２・・・式（７）
Ｉ３は、第三通電工程の電流値（ｋＡ）、並びにＩ２１及びＩ２２は、それぞれ前記２段階の通電の前段階及び後段階の電流値（ｋＡ）で、Ｔ３（ｓ）は第三通電工程の総通電時間、Ｔ２１（ｓ）及びＴ２２（ｓ）はそれぞれ前記前段階の通電時間、後段階の通電時間である。
これは、第三通電工程の入熱を第二通電工程の入熱よりも高く設定することによって、軟化部の拡大を最大化することを意図している。
【００６５】
また、第三通電工程の通電を二段階とし、前段の電流値をＩ３１として
Ｉｍ≦Ｉ３１＜Ｉｍ×２．０
とし、後段の電流値をＩ３２とすると、
Ｉ３２＜Ｉ３１
とすることで効果をさらに高める事ができる。
【００６６】
このとき、
Ｉ３１×Ｉ３１×Ｔ３１＋Ｉ３２×Ｉ３２×Ｔ３２＞Ｉ２１×Ｉ２１×Ｔ２１＋Ｉ２２×Ｉ２２×Ｔ２２・・・式（１１）
とすることがより好ましい。ここで、Ｔ２１及びＴ２２はそれぞれ第二工程の前段及び後段の通電時間、Ｔ３１及びＴ３２は、それぞれ第三工程の前段及び後段の通電時間（サイクル／５０Ｈｚ）である。
【００６７】
（１１）式は（７）式と同様に、第三通電工程の入熱を第二通電工程の入熱よりも高く設定することによって、軟化部の拡大を最大化することを意図している。
【００６８】
また、本溶接法は二枚以上の鋼板のうち、少なくとも一枚の鋼板の引張強度が、４４０ＭＰａ以上であることで本発明の効果をさらに得ることができる。また、少なくとも一枚の鋼板の引張強度が、９８０ＭＰａ以上でさらに一層の効果を得ることができる。そして、二枚以上の鋼板のうち、少なくとも一枚の鋼板の炭素当量Ｃｅｑは、０．２５＜Ｃｅｑ＜０．６の範囲であることが好ましい。なお、Ｃｅｑ＝Ｃ＋１／３０×Ｓｉ＋１／２０×Ｍｎ＋２×Ｐ＋４×Ｓ（％）とする（単位；質量％）。
【実施例１】
【００６９】
本発明の実施例として、前述の図１に示したように、２枚の鋼板（下の鋼板１、上の鋼板２）を重ねた板組３について、Ｃガン（溶接ガン）に取付けられたサーボモータ加圧式で単相交流（５０Ｈｚ）の抵抗溶接機を用いて抵抗スポット溶接を行い、抵抗スポット溶接継手を作製した。なお、使用した一対の電極チップ（下の電極チップ４、上の電極チップ５）は、ともに、先端の曲率半径Ｒ４０、先端径６ｍｍを有するアルミナ分散銅のＤＲ型電極とした。
【００７０】
試験片として、４４０ＭＰａ級から１４７０ＭＰａ級までの１．０ｍｍから２．０ｍｍの裸鋼板を使用した。ＪＩＳ  Ｚ３１３７に基づき溶接及び引張試験を行った。なお、本通電条件を加圧力を３．５ｋＮ、第一通電工程（本通電工程）の時間Ｔａを所定のナゲットが得られるように１０〜１６サイクルで一定とした。表中ＣＴＳとはＪＩＳ  Ｚ３１３７に定める十字引張試験による破断強度（十字引張強さ）である。その他のスクイズ時間あるいはスロープ時間については設定しなかった。ホールドタイムは１サイクルに設定した。
【００７１】
そして、本発明例として、上記の本発明の一実施形態に基づいて抵抗スポット溶接を行った。各パラメータの定義は図２に示す。一方、比較例（１）として本通電のみを行う場合、比較例（２）として通電休止による冷却と通電を繰り返したものを行った。
【００７２】
表１に、本発明例及び各比較例の溶接条件と溶接結果を示す。本発明例においては、比較例（１）及び（２）に比べて、十字引張強度の向上が認められた。
【００７３】
【表１】
0005333560.tif 000002
【実施例２】
【００７４】
本発明の実施例として、前述の図１に示したように、２枚の鋼板（下の鋼板１、上の鋼板２）を重ねた板組３について、Ｃガン（溶接ガン）に取付けられたサーボモータ加圧式で単相交流（５０Ｈｚ）の抵抗溶接機を用いて抵抗スポット溶接を行い、抵抗スポット溶接継手を作製した。なお、使用した一対の電極チップ（下の電極チップ４、上の電極チップ５）は、ともに、先端の曲率半径Ｒ４０、先端径６ｍｍを有するアルミナ分散銅のＤＲ型電極とした。
【００７５】
試験片として、１１８０ＭＰａ級の１．６ｍｍの裸鋼板を使用した。ＪＩＳ  Ｚ３１３７に基づき溶接及び引張試験を行った。なお、本通電条件を加圧力を３．５ｋＮ、第一通電工程（本通電工程）の時間Ｔａを１４サイクルとした。
【００７６】
その他のスクイズ時間あるいはスロープ時間については設定しなかった。ホールドタイムは１サイクルに設定した。
【００７７】
そして、本発明例として、上記の本発明の一実施形態に基づいて抵抗スポット溶接を行った。各パラメータの定義は図３に示す。図３には第三通電工程の１段階の通電に代え２段階の通電とすることの例が示されている。一方、比較例（１）として本通電のみを行う場合、比較例（２）として通電休止による冷却と通電を繰り返したものを行った。
【００７８】
表２に、本発明例及び各比較例の溶接条件と溶接結果を示す。表中ＣＴＳとはＪＩＳ  Ｚ３１３７に定める十字引張試験による破断強度（十字引張強さ）である。本発明例においては、比較例（１）及び（２）に比べて、十字引張強度の向上が認められた。
【００７９】
【表２】
0005333560.tif 000003
【符号の説明】
【００８０】
１     下の鋼板
２     上の鋼板
３     板組み
４     下の電極
５     上の電極
６     ナゲット
ｄ     ナゲット径
ｔ     総板厚
【図１】
0005333560.tif 000004
【図２】
0005333560.tif 000005
【図３】
0005333560.tif 000006